(57)【特許請求の範囲】
【請求項１】
メチルメタクリレート−スチレン共重合樹脂を主成分とし、
樹脂成分全質量に対して青色染料を７５〜１４０ｐｐｂ含有する導光体用スチレン系樹脂組成物。
【請求項２】
青色染料としてアントラキノン系化合物が添加されていることを特徴とする請求項１に記載の導光体用スチレン系樹脂組成物。
【請求項３】
請求項１又は２に記載のスチレン系樹脂組成物を成形して得た導光体。
【発明の詳細な説明】
【技術分野】
【０００１】
本発明は、導光体用スチレン系樹脂組成物及びこの組成物により形成された導光体に関する。より詳しくは、導光体用スチレン系樹脂組成物における光学特性改善技術に関する。
【背景技術】
【０００２】
導光体は、例えば端面から入射した光を内部で拡散して表面から出射するものであり、面発光が可能であることから、表示装置のバックライトや照明器具などに用いられている。このような導光体を形成する材料としては、可視光透過率が高いことから、ポリメチルメタクリレートなどのアクリル系樹脂が用いられている（例えば、特許文献１，２参照。）。
【０００３】
また、近年、表示装置の薄型化及び大型化に伴い、導光体にも耐熱性や成形性の向上が求められている。そこで、従来、ポリカーボネート樹脂を用いることにより、耐熱性向上を図った導光体が提案されている（例えば、特許文献３，４参照。）。また、導光体材料として、アクリル系樹脂よりも耐熱性及び耐湿性に優れ、かつアクリル系樹脂やポリカーボネート樹脂に比べて安価なスチレン系樹脂を使用することも提案されている（例えば、特許文献５，６参照。）。
【先行技術文献】
【特許文献】
【０００４】
【特許文献１】特開平１０−２６５５３０号公報
【特許文献２】特開２００６−２９８９６６号公報
【特許文献３】特開２００８−０４５１４１号公報
【特許文献４】特開２０１０−０３７３８０号公報
【特許文献５】特開２００７−１０６９９１号公報
【特許文献６】特開２００７−２０４５３５号公報
【発明の概要】
【発明が解決しようとする課題】
【０００５】
しかしながら、前述した従来の導光体用樹脂材料には、以下に示す問題点がある。即ち、アクリル系樹脂を使用した導光体には、耐熱性が低く、また吸湿性が高いといった問題点がある。これらの問題点は、ポリカーボネート樹脂やスチレン系樹脂を使用することにより、ある程度は改善することができるが、例えばポリカーボネート樹脂を使用した場合、耐熱性は向上できるが、高温で成形加工する必要があり、更に吸湿性の点でも問題があり、寸法安定性が劣る。また、特許文献５，６に記載の技術は、アクリロニトリル−スチレン樹脂を使用するため、樹脂が黄色に着色しやすいといった問題点や、有機架橋微粒子などの高価な材料の添加を必要とするという問題点がある。
【０００６】
そこで、本発明は、均一に面発光が可能な高輝度導光体が得られるスチレン系樹脂組成物を提供することを主目的とする。
【課題を解決するための手段】
【０００７】
本発明に係る導光体用スチレン系樹脂組成物は、メチルメタクリレート−スチレン共重合樹脂を主成分とし、樹脂成分全質量に対して青色染料を７５〜１４０ｐｐｂ含有する。
このスチレン系樹脂組成物では、青色染料としてアントラキノン系化合物が添加されていてもよい。
また、輝度を、青色染料を添加していない状態の９０〜９５％にすることができ、更に、色度のばらつきを０．００４以下とすることができる。
【０００８】
本発明に係る導光体は、前述したスチレン系樹脂組成物により形成したものである。
この導光体では、一の端部に光源を配置し、任意の２点について色度を測定したとき、光源からの距離がａのときの色度ｙａと、光源からの距離がｂのときの色度ｙｂとの差（Δｙ＝ｙａ−ｙｂ。ただし、ａ＞ｂ。）を０〜０．００４とすることができる。
【発明の効果】
【０００９】
本発明によれば、輝度の低下を最低限に抑えつつ、発光面のむらを低減しているため、均一に面発光が可能な高輝度導光体を実現することができる。
【図面の簡単な説明】
【００１０】
【図１】本発明の実施例において、評価に用いた面状光源の構成を模式的に示す側面図である。
【図２】輝度及び色度の測定位置を示す図である。
【発明を実施するための形態】
【００１１】
以下、本発明を実施するための形態について、詳細に説明する。なお、本発明は、以下に説明する実施形態に限定されるものではない。
【００１２】
（第１の実施形態）
先ず、本発明の第１の実施形態に係るスチレン系樹脂組成物について説明する。本実施形態のスチレン系樹脂組成物は、導光体用材料であり、メチルメタクリレート−スチレン共重合樹脂を主成分とし、樹脂成分全質量に対して青色染料を７５〜１４０ｐｐｂ含有する。
【００１３】
［メチルメタクリレート−スチレン共重合樹脂］
本実施形態のスチレン系樹脂組成物の主成分であるメチルメタクリレート−スチレン共重合樹脂は、スチレンとメチルメタクリレートとの共重合体であり、透明性、耐吸湿性及び耐熱性に優れ、光学用途に好適な樹脂材料である。メチルメタクリレート−スチレン共重合樹脂における各単量体の割合は、特に限定されるものではないが、吸水性及び成形性の観点から、スチレン含有量が１０〜７０質量％であることが好ましく、より好ましくは４０〜６０質量％である。
【００１４】
［その他の樹脂成分］
本実施形態のスチレン系樹脂組成物には、樹脂成分として、前述したメチルメタクリレート−スチレン共重合樹脂に加えて、スチレン−無水マレイン酸共重合樹脂、スチレン−メチルメタクリレート−無水マレイン酸共重合樹脂、スチレン−メチルメタクリレート−Ｎ−フェニルマレイミド共重合樹脂、スチレン−無水マレイン酸−Ｎ−フェニルマレイミド共重合樹脂などが配合されていてもよい。
【００１５】
［青色染料：７５〜１４０ｐｐｂ］
各種樹脂組成物には、成形体としたときの色味の調整、特に黄色味を抑制するためにブルーイング剤が配合されることがあるが、本実施形態のスチレン系組成物では、色度のばらつきを抑制するために、青色染料を添加している。
【００１６】
ただし、青色染料の添加量が、樹脂成分全質量に対して７５ｐｐｂ未満であると、色度のばらつきを十分に抑制することができない。一方、樹脂成分全質量に対して１４０ｐｐｂを超えて青色染料を添加すると、青味が増して輝度が低下し、導光体としたときの光学特性が不十分となる。よって、本実施形態のスチレン系樹脂組成物では、青色染料を、樹脂成分全質量に対して７５〜１４０ｐｐｂの範囲で添加する。
【００１７】
ここで、本実施形態のスチレン系樹脂組成物に添加される青色染料は、特に限定されるものではないが、例えばアントラキノン系化合物、ナフトキノン系化合物、トリアリールメタン系化合物などを使用することができる。なお、これらの染料は、これらは単独で使用しても、複数を組み合わせて使用してもよい。また、前述した青色染料の中でも、特に、分散性や入手しやすさなどの観点から、アントラキノン系化合物が好適である。
【００１８】
［その他の成分］
なお、本実施形態のスチレン系樹脂組成物には、前述した各成分以外に、前述した効果を損なわない範囲で、必要に応じて、酸化防止剤、耐候剤、滑剤、可塑剤、帯電電防止剤、鉱油及び難燃剤などの各種添加剤が添加されていてもよい。
【００１９】
本実施形態のスチレン系樹脂組成物では、青色染料を特定量添加しているため、輝度を低下させることなく、色度のばらつきを抑制することができる。これにより、輝度が青色染料を添加していない状態の９０〜９５％で、色度のばらつきが０．００４以下の導光体用スチレン系樹脂組成物を実現することができる。
【００２０】
（第２の実施形態）
次に、本発明の第２の実施形態に係る導光体について説明する。本実施形態の導光体は、前述した第１の実施形態のスチレン系樹脂組成物を成形して得たものである。その成形方法は、特に限定されるものではなく、射出成形、押出成形、圧縮成形及び真空成形などの各種成形方法を適用することができるが、形状安定性などの観点から、射出成形が好適である。
【００２１】
本実施形態の導光体は、青色染料を特定量含有するスチレン系樹脂組成物により形成されているため、従来品と同程度の輝度を維持しつつ、発光面における色度差（Δｙ）を小さくすることができる。具体的には、一の端部に光源を配置し、任意の２点について色度を測定したとき、光源からの距離がａのときの色度ｙａと、光源からの距離がｂのときの色度ｙｂとの差（Δｙ＝ｙａ−ｙｂ。ただし、ａ＞ｂ。）を０〜０．００４の範囲にすることができる。また、青色染料の添加による輝度の低下は、１０％以下に抑えることができる。
【００２２】
これにより、耐熱性及び耐吸湿性に優れ、均一に面発光が可能な高輝度導光体を実現することができる。
【実施例】
【００２３】
以下、本発明の実施例及び比較例を挙げて、本発明の効果について具体的に説明する。本実施例においては、青色染料の含有量を変えて複数のスチレン系樹脂組成物を作製し、導光体としたときの光学特性（輝度・色度）を評価した。
【００２４】
具体的には、メチルメタクリレート−スチレン共重合樹脂（スチレン５３質量％、メタクリル酸メチル４７質量％、分子量１６万）に、アントラキノン系青色染料（三菱化学株式会社製  Ｄｉａｒｅｓｉｎ  Ｂｌｕｅ−Ｊ）を所定量添加したものを、押出機（株式会社池貝製  Ｆ４０）により２２０℃で押し出し、実施例１〜３及び比較例１〜４のスチレン系樹脂組成物のペレットを作製した。
【００２５】
引き続き、実施例、比較例及び従来例の各樹脂組成物ペレットを、射出成形機（株式会社日本製鋼所製  Ｊ１４０ＡＤ−１８０Ｈ）にて２３０℃で成形し、縦１２７ｍｍ、横１２７ｍｍ、厚さ４ｍｍの各板成形体を得た。次に、各成形体を、縦１１５ｍｍ、横８５ｍｍ、厚さ４ｍｍになるよう切削した後、端面に研磨加工を施した。更に、得られた切削体の一方の面に、評価の際に入射光源が設置される面から離れるに従い面積が大きくなるように、円形状のドットパターンを印刷し、導光体とした。
【００２６】
また、比較のため、青色染料を添加していないメチルメタクリレート−スチレン共重合樹脂（電気化学工業株式会社製  ＴＸ−８００ＬＦ）を使用して、同様の方法で従来例の導光体を作製した。
【００２７】
実施例、比較例及び従来例の各導光体の評価は、以下に示す方法で行った。図１は評価に用いた面状光源の構成を模式的に示す側面図である。図２は輝度及び色度の測定位置を示す図である。先ず、図１に示すように、前述した方法で作製した各導光体１に対して、ドットパターンの小さい側に光源２として、白色ＬＥＤ（Light Emitting Diode：発光ダイオード）を配置した。また、各導光体１のドットパターンを印刷した面側と光源２が配置されていない端面側に、反射シート３，４を配置すると共に、ドットパターンが印刷されていない面側に拡散シート５を配置して、評価用面状光源とした。
【００２８】
そして、光源２である白色ＬＥＤを全て点灯させ、輝度計（トプコン株式会社製  ＢＭ−７）により、面状光源の面内計３点の法線方向における輝度及び色度を測定した。その際、輝度計と面状光源との距離は１ｍ、輝度計の視野角は１°とした。また、測定点は、図２に示すように、幅方向中央で、かつ光源２からの距離が２９ｍｍ、５８ｍｍ、８６ｍｍの位置とした。
【００２９】
「色度差（Δｙ）」は、光源２からの距離が８６ｍｍの点の色度ｙ８６ｍｍと、距離が２９ｍｍの点の色度ｙ２９ｍｍの差（ｙ８６ｍｍ−ｙ２９ｍｍ）として求めた。また、「輝度比（％）」は、図２に示す３点で測定した輝度値の平均値を平均輝度をし、（実施例及び比較例の導光体の平均輝度）／（青色染料を添加していない従来例の導光体での平均輝度）×１００により算出した。これらの結果を下記表１にまとめて示す。
【００３０】
【表１】
0005785046.tif 000002
【００３１】
上記表１に示すように、本発明の範囲内で青色染料を添加した実施例１〜３の導光体は、色度差Δｙが小さく、輝度比も高かった。これに対して、青色染料の添加量が本発明の範囲よりも少ない比較例１，２の導光体は、色度差Δｙが大きかった。また、青色染料の添加量が本発明の範囲を超えていた比較例３，４の導光体は、青色に着色され、輝度比が大きく低下した。
【００３２】
以上の結果から、本発明のスチレン系樹脂組成物を使用することにより、均一に面発光が可能な高輝度導光体が得られることが確認された。
【符号の説明】
【００３３】
１  導光体
２  光源
３、４  反射シート
５  拡散シート
【図１】
0005785046.tif 000003
【図２】
0005785046.tif 000004